(57)【要約】  負極合剤と集電体との間の密着性に優れた負極板をもたらす改質天然黒鉛材料は、円形度が０.９２以上１.０以下であって、放射光を励起光源として測定された粉体のＣ−Ｋ端Ｘ線吸収スペクトルから求められるピーク強度比の入射角依存性Ｓ６０／０が０.５以上０.７以下である。真比重が２.２５ｇ／ｃｍ３以上、タップ密度が１.０ｇ／ｃｍ３以上１.４ｇ／ｃｍ３以下、ならびに亜麻仁油吸収量が２０ｃｍ３／１００ｇ以上５０ｃｍ３／１００ｇ以下の少なくとも一つを満たすことが好ましい。その表面の少なくとも一部に炭素質材料が付着していてもよい。
2012137770.tif 000002
【特許請求の範囲】
【請求項１】
円形度が０.９２以上であって、放射光を励起光源としたＣ−Ｋ端Ｘ線吸収スペクトルの測定により求められる、下記式により定義されるピーク強度比の入射角依存性Ｓ６０／０が０.５以上０.７以下である、ことを特徴とする改質天然黒鉛粒子：
Ｓ６０／０＝Ｉ６０／Ｉ０
ここで、
Ｉ６０＝Ｂ６０／Ａ６０
Ｉ０＝Ｂ０／Ａ０
Ａ６０：放射光の入射角を６０°として測定した、粒子のＣ−Ｋ端Ｘ線吸収スペクトルにおける、Ｃ−１ｓ準位からπ＊準位への遷移に帰属される吸収ピーク強度。
Ｂ６０：放射光の入射角を６０°として測定した、粒子のＣ−Ｋ端Ｘ線吸収スペクトルにおける、Ｃ−１ｓ準位からσ＊準位への遷移に帰属される吸収ピーク強度。
Ａ０：放射光の入射角を０°として測定した、粒子のＣ−Ｋ端Ｘ線吸収スペクトルにおける、Ｃ−１ｓ準位からπ＊準位への遷移に帰属される吸収ピーク強度。
Ｂ０：放射光の入射角を０°として測定した、粒子のＣ−Ｋ端Ｘ線吸収スペクトルにおける、Ｃ−１ｓ準位からσ＊準位への遷移に帰属される吸収ピーク強度。
【請求項２】
真比重が２.２５ｇ／ｃｍ３以上である請求項１記載の改質天然黒鉛粒子。
【請求項３】
タップ密度が１.０ｇ／ｃｍ３以上１.４ｇ／ｃｍ３以下である請求項１または２記載の改質天然黒鉛粒子。
【請求項４】
亜麻仁油吸収量が２０ｃｍ３／１００ｇ以上５０ｃｍ３／１００ｇ以下である、請求項１から３のいずれかに記載の改質天然黒鉛粒子。
【請求項５】
請求項１から４のいずれかに記載される改質天然黒鉛粒子の表面の少なくとも一部に炭素質材料が付着してなる、炭素付着黒鉛粒子。
【発明の詳細な説明】
【技術分野】
【０００１】
本発明は、非水電解質二次電池、特にリチウムイオン二次電池の負極板における負極活物質として有用な、改質天然黒鉛粒子に関する。
【背景技術】
【０００２】
リチウムイオン二次電池で代表される非水電解質二次電池の負極板は、少なくとも負極活物質とバインダとを混合してなる負極合剤を集電体に塗布した後、圧密化することを含む方法で製造される。集電体は、銅または銅合金からなる箔であることが多い。【０００３】
負極活物質には、充電時にリチウムイオン等の陽イオンを吸蔵できる材料が用いられ、典型的な材料として、層状結晶構造を有し、層間に陽イオンを吸蔵できる黒鉛材料が挙げられる。黒鉛材料は天然黒鉛と人造黒鉛とに大別される。一般に、天然黒鉛は人造黒鉛に比べて安価である。天然黒鉛のうちでも、その形状が扁平であるためにアスペクト比の高い天然黒鉛は、結晶性を表す黒鉛化度が高いため、負極活物質として高い充放電容量（以下、単に「容量」という）が得られることが期待される。しかし、そのようなアスペクト比が高い天然黒鉛は、その形状が異方性を有するがゆえに、集電体に塗布するときに配向する、初回不可逆容量が大きい、充填密度が低い、といった問題点を有している。このため、アスペクト比が高い天然黒鉛は、そのままでは活物質として使用されず、形状調整処理を施した後で使用されるのが普通である。【０００４】
特許文献１および非特許文献１には、黒鉛粒子の形状調整法として、メカノフュージョン（登録商標）を用いて粒子形状を円盤状にする方法が開示されている。特許文献２には、ジェットミルを用いて、粒子形状を球形化する方法が開示されている。特許文献３および４には、ピンミルを用いて粒子形状を球形化する方法が開示されている。【０００５】
一方、負極合剤のもう一つの必須成分であるバインダは、負極活物質同士、または負極活物質と集電体、とを接着させる役割を果たす。接着性が確保できる範囲においてバインダの利用効率は高いことが望ましい。特に、近年、電極の高密度化（負極合剤の単位体積あたりの容量の増加）が求められていることから、負極活物質同士または負極活物質と集電体との接着に関与することなく黒鉛粒子間に存在して、電極の高密度化の阻害因子となるバインダ量を最小限とするために、バインダ全体の使用量を少なくする傾向がある。
【先行技術文献】
【特許文献】
【０００６】
【特許文献１】特開２００７−１６９１６０号公報
【特許文献２】特開平１１−２６３６１２号公報
【特許文献３】特開２００３−２３８１３５号公報
【特許文献４】特開２００８−２４５８８号公報
【非特許文献】
【０００７】
【非特許文献１】大関克知ほか「炭素」, 2005, No. 217, pp. 99-103
【発明の概要】
【０００８】
非水電解質二次電池の負極板の製造に用いる負極合剤において、単にバインダの使用量を少なくすると、負極活物質同士、または負極活物質と集電体との接着強度が低下し、負極板の製造過程や電池としての組立作業過程において集電体または負極板から負極合剤が脱落することが問題となる。特に、製造または組立速度を高めようとすると、集電体上に形成された負極合剤層または負極板に加えられる折曲力や引張力は高まる傾向があるため、上記の負極合剤の脱落現象は起こりやすくなる。負極合剤の脱落は、製品の品質低下をもたらすだけでなく、歩留まり低下やライン停止などの生産性の著しい低下をもたらす。非水電解質二次電池が、民生用途のみでなく、自動車用途や蓄電用途などへの展開も進められている中、生産性向上による低コスト化は重要な課題である。
【０００９】
本発明は、上記の問題を解決し、接着強度に優れた負極板をもたらすことができる天然黒鉛材料を提供することを課題とする。
本発明者らは、上記課題を解決するために検討を行った結果、次の新たな知見を得た。
【００１０】
（Ａ）これまで行われているアスペクト比が高い天然黒鉛粒子の形状調整処理法のうち、メカノフュージョン（登録商標）などの磨砕式の粉砕手段では、球形化が不十分である。その他の形状調整処理法の適用ではいずれも、黒鉛粒子の全体形状の調整に主眼が置かれていた。このため、形状の異方性の低下は達成できていたものの、その表面は粗なままであった。
【００１１】
（Ｂ）黒鉛粒子の表面が粗な場合、バインダの使用量が少ないと、粗な表面のうち突出部のみが、隣接する黒鉛粒子または集電体との接着部となる。このため、黒鉛粒子同士、または黒鉛粒子と集電体との接着強度は低下し、負極合剤が集電体または負極板から脱落しやすくなる。
【００１２】
（Ｃ）この負極合剤の脱落を抑制するには、天然黒鉛の形状調整処理において黒鉛粒子の表面の粗さ改善（平滑化）を行うことが効率的である。
（Ｄ）黒鉛粒子表面の粗さを定量的に評価するための手段として、Ｃ−Ｋ端Ｘ線吸収スペクトルによる黒鉛粒子の配向の程度の計測および黒鉛粒子による亜麻仁油の吸収量を計測することが好ましい。
【００１３】
上記の知見に基づき完成された本発明は、円形度が０.９２以上であって、放射光を励起光源としたＣ−Ｋ端Ｘ線吸収スペクトルの測定により求められる、下記式により定義されるピーク強度比の入射角依存性Ｓ６０／０が０.５以上０.７以下であることを特徴とする改質天然黒鉛粒子である：
Ｓ６０／０＝Ｉ６０／Ｉ０
ここで、
Ｉ６０＝Ｂ６０／Ａ６０
Ｉ０＝Ｂ０／Ａ０
Ａ６０：放射光の入射角を６０°として測定した、粒子のＣ−Ｋ端Ｘ線吸収スペクトルにおける、Ｃ−１ｓ準位からπ＊準位への遷移に帰属される吸収ピーク強度；
Ｂ６０：放射光の入射角を６０°として測定した、粒子のＣ−Ｋ端Ｘ線吸収スペクトルにおける、Ｃ−１ｓ準位からσ＊準位への遷移に帰属される吸収ピーク強度；
Ａ０：放射光の入射角を０°として測定した、粒子のＣ−Ｋ端Ｘ線吸収スペクトルにおける、Ｃ−１ｓ準位からπ＊準位への遷移に帰属される吸収ピーク強度；
Ｂ０：放射光の入射角を０°として測定した、粒子のＣ−Ｋ端Ｘ線吸収スペクトルにおける、Ｃ−１ｓ準位からσ＊準位への遷移に帰属される吸収ピーク強度。
【００１４】
なお、円形度は次の式で表され、上限は１である。
（円形度）＝（投影形状と同一の面積を有する円の周囲長）／（投影形状の周囲長）
「投影形状」とは測定に係る粒子を二次元平面に投影して得られる形状であり、投影形状と同一の面積を有する円の周囲長および投影形状の周囲長は、投影形状の画像を画像処理することにより求められる。
【００１５】
好適態様において、本発明に係る改質天然黒鉛粒子は下記(ａ)〜(ｃ)の少なくとも１つの条件を満たす：
(ａ)真比重が２.２５ｇ／ｃｍ３以上である；
(ｂ)タップ密度が１.０ｇ／ｃｍ３以上１.４ｇ／ｃｍ３以下である；
(ｃ)亜麻仁油吸収量が２０ｃｍ３／１００ｇ以上５０ｃｍ３／１００ｇ以下である。
【００１６】
本発明はまた、上記改質天然黒鉛粒子およびその表面の少なくとも一部に付着した炭素質材料を備える、炭素付着黒鉛粒子も提供する。
本発明に係る改質天然黒鉛粒子は、その表面が十分に平滑化されているため、バインダ使用量を抑制しても、負極合剤と集電体との間に十分な接着強度を有する負極板が得られる。そのような負極板は品質が高い上に生産性が高い。したがって、本発明に係る改質天然黒鉛粒子を用いた負極板を備える非水電解質二次電池も品質が高くかつ生産性が高い。
【図面の簡単な説明】
【００１７】
【図１】本発明において用いたＸ線吸収分光の測定原理をＸ線光電子分光（ＸＰＳ）との対比で示す図である。
【図２】本発明において用いた放射光によるＸ線吸収分光の測定方法の基本構成を示す図である。
【図３】炭素に対してそれぞれ異なる入射角（０°、３０°及び６０°）で放射光を入射させた場合のＣ−Ｋ端ＮＥＸＡＦＳスペクトルを示す図であり、図３(Ａ)は炭素が単結晶であるＨＯＰＧ（Highly Oriented Pyrolytic Graphite、高配向性熱分解黒鉛）である場合、図３(Ｂ)は炭素が非晶質の炭素蒸着膜（膜厚：１０ｎｍ）である場合を示す。
【図４】本発明に係る表面黒鉛結晶の配向性の定量評価方法を、ＨＯＰＧを試料とした場合を例として説明する図である。
【図５】図５（Ａ）は、本発明に係る改質天然黒鉛粒子の製造において、天然黒鉛が球形化処理により造粒される過程を概念的に示す説明図であり、図５（Ｂ）は球形化処理途中段階での球形化黒鉛のＳＥＭ観察画像を示し、図５（Ｃ）は球形化処理途中段階での球形化黒鉛の断面の光学顕微鏡観察画像を示している。
【図６】球形化処理後の天然黒鉛粒子のＳＥＭ観察画像を示す。
【図７】球形化処理後に平滑化処理を行うことにより得られた、本発明に係る改質天然黒鉛粒子のＳＥＭ観察画像を示す。
【発明を実施するための形態】
【００１８】
以下、本発明に係る改質天然黒鉛粒子とその製造方法について説明する。
１．天然黒鉛粒子
本発明に係る改質天然黒鉛粒子の原料となる天然黒鉛粒子（以下「原料黒鉛」という）は、鱗片形状の黒鉛（具体的には次に述べる鱗片状黒鉛または鱗状黒鉛）であって、改質処理や熱処理を受けていないものである。この天然黒鉛粒子に、例えば、後述する形状調整処理を施すことにより、本発明に係る改質天然黒鉛粒子を製造することができる。
【００１９】
天然黒鉛はその外観と性状により、鱗片状黒鉛（flake graphite）、鱗状黒鉛（別名：塊状黒鉛、vein graphite）、および土状黒鉛（amorphous graphite）に分類される。鱗片状黒鉛および鱗状黒鉛は完全に近い結晶を示し、土状黒鉛はそれらより結晶性が低い。天然黒鉛の品質は、主な産地、鉱脈により定まる。鱗片状黒鉛は、マダガスカル、中国、ブラジル、ウクライナ、カナダ、ベトナム、オーストラリア等に産する。鱗状黒鉛は、主にスリランカに産する。土状黒鉛は、朝鮮半島、中国、メキシコ等に産する。
【００２０】
本発明に係る改質天然黒鉛粒子には高容量であることが求められることから、原料黒鉛として適当なのは、結晶性の高い鱗片状黒鉛および鱗状黒鉛である。黒鉛粒子の結晶性の高さを評価する尺度として真比重が挙げられ、原料黒鉛は２.２５ｇ/ｃｍ３以上の真比重を有していることか好ましい。真比重は、機械的な改質処理ではほとんど変化しないので、得られた改質天然黒鉛粒子も２.２５ｇ/ｃｍ３以上の真比重を有することが好ましい。
【００２１】
原料黒鉛の形状および大きさは特に制限されない。また、産地や種類の異なる２種以上の黒鉛を混合して原料黒鉛を構成してもよい。
本発明では、球形度の指標として円形度を用いることにより粒子形状を評価する。円形度は投影形状に関する次の式により求められる。
【００２２】
円形度＝（投影形状と同一の面積を有する円の周囲長）／（投影形状の周囲長）
投影形状が真円をなす場合には円形度は１となる。従って、円形度の最大値は１である。円形度が１である場合、その粒子を３次元的に評価した場合における球形の程度も特に高いと考えられることから、円形度が高いほど（１に近づくほど）、粒子の球形度も高いといえる。投影形状は、光学顕微鏡や走査型電子顕微鏡などを用いて得られた観察像から求めることができる。
【００２３】
例えば、原料黒鉛として鱗片状黒鉛を用いた場合、原料黒鉛の円形度は通常は０.８５近傍であり、０.９０を超えることは希である。原料黒鉛はこのような円形度が低いものでよく、原料黒鉛の円形度は特に規定されない。本発明では改質処理後に円形度が０.９２以上の改質天然黒鉛粒子とする。
【００２４】
本発明では、黒鉛粒子の大きさを評価する場合には、光散乱回折法により求めた体積基準の粒度分布におけるメジアン径としての「平均粒径」を用いる。この粒度分布は、例えば、(株)堀場製作所製レーザー回折／散乱式粒度分布計（ＬＡ−９１０）により測定することができる。
【００２５】
原料黒鉛の粒径が過度に大きいと、改質天然黒鉛粒子を得るために行う球形化処理の効率が低下する。したがって、原料黒鉛は平均粒径が５ｍｍ以下であることが好ましく、２００μｍ以下であれば特に好ましい。一方、原料黒鉛が過度に小さいと、形状調整処理の具体的手段によっては形状制御が困難になったり、粉塵公害の原因物質となったりすることが懸念される。したがって、原料黒鉛の平均粒径は３μｍ以上であることが好ましく、５μｍ以上であることが特に好ましい。
【００２６】
２．改質天然黒鉛粒子
本発明に係る改質天然黒鉛粒子は、円形度が０.９２以上であり、Ｃ−Ｋ端Ｘ線吸収スペクトルにおけるピーク強度比の入射角依存性Ｓ６０／０（詳細は後述）が０.５以上０.７以下である。
【００２７】
本発明に係る改質天然黒鉛粒子の特性について以下に詳しく説明する。
（１）円形度
本発明に係る改質天然黒鉛粒子の円形度は０.９２以上である。円形度が０.９２未満であると、黒鉛粒子はアスペクト比が大きな扁平形状をなしているため、塗布時の配向、電池としての容量低下などの問題が生じやすくなる。円形度の上限は粒子形状が真球となる場合の円形度、つまり１.０である。円形度は好ましくは０.９３以上である。
【００２８】
（２）Ｃ−Ｋ端Ｘ線吸収スペクトルにおける強度比
本発明に係る改質天然黒鉛粒子は、放射光を励起光源とする粉体のＣ−Ｋ端Ｘ線吸収スペクトルを測定したときに下記式により定義されるピーク強度比の入射角依存性Ｓ６０／０が０.５以上０.７以下である。
【００２９】
Ｓ６０／０＝Ｉ６０／Ｉ０
ここで、
Ｉ６０＝Ｂ６０／Ａ６０
Ｉ０＝Ｂ０／Ａ０
Ａ６０：放射光の入射角を６０°として測定した、粒子のＣ−Ｋ端Ｘ線吸収スペクトルにおける、Ｃ−１ｓ準位からπ＊準位（即ち、ｓｐ２結合の反結合性軌道：−Ｃ＝Ｃ−）への遷移に帰属される吸収ピーク強度。
【００３０】
Ｂ６０：放射光の入射角を６０°として測定した、粒子のＣ−Ｋ端Ｘ線吸収スペクトルにおける、Ｃ−１ｓ準位からσ＊準位（即ち、ｓｐ３結合の反結合性軌道：−Ｃ−Ｃ−）への遷移に帰属される吸収ピーク強度。
【００３１】
Ａ０：放射光の入射角を０°として測定した、粒子のＣ−Ｋ端Ｘ線吸収スペクトルにおける、Ｃ−１ｓ準位からπ＊準位への遷移に帰属される吸収ピーク強度。
Ｂ０：放射光の入射角を０°として測定した、粒子のＣ−Ｋ端Ｘ線吸収スペクトルにおける、Ｃ−１ｓ準位からσ＊準位への遷移に帰属される吸収ピーク強度。
【００３２】
以下、Ｓ６０／０を特定の範囲とすることについて詳しく説明する。
ｉ）測定方法
本発明において用いるＣ−Ｋ端Ｘ線吸収スペクトルは、Ｃ−Ｋ端ＮＥＸＡＦＳ（Near Edge X-ray Absorbance Fine Structure）スペクトルとも称され、占有状態である炭素原子の内殻準位（１ｓ軌道）に存在する電子（Ｋ殻内殻電子）が、照射されたＸ線のエネルギーを吸収して、非占有状態である種々の空準位に励起されることにより観測される吸収スペクトルである。
【００３３】
このＸ線吸収分光の測定原理を、Ｘ線光電子分光（ＸＰＳ）との対比で図１に示す。
結合エネルギーが２８３.８ｅＶである炭素の内殻準位から種々の空準位への電子遷移を観測するためには、軟Ｘ線領域（２８０ｅＶ〜３２０ｅＶ）におけるエネルギー可変光源が必要であること、およびＳ６０／０の定量性は励起光源の直線偏光性が高いことを前提としていることから、本発明に係るＣ−Ｋ端ＮＥＸＡＦＳスペクトルでは励起光源として放射光を用いる。
【００３４】
内殻準位にある電子が励起される空準位としては、天然黒鉛における結晶性（ベーサル面や配向性など）を反映するｓｐ２結合の反結合性軌道に帰属されるπ＊準位、結晶性の乱れ（エッジ面や無配向性など）を反映するｓｐ３結合の反結合性軌道に帰属されるσ＊準位、あるいはＣ−Ｈ結合やＣ−Ｏ結合などの反結合性軌道に帰属される空準位などがある。ｓｐ２結合による六角網構造が積層した結晶構造をもつ黒鉛において、表面が六角網面の平面（後述のＡＢ面）になっているのがベーサル面であり、六角網の端部が現れている面がエッジ面である。エッジ面では炭素はｓｐ３結合をとることが多い。
【００３５】
また、Ｃ−Ｋ端ＮＥＸＡＦＳスペクトルは、励起された内殻電子を含む炭素原子近傍の局所構造を反映することに加えて、照射された光によって固体中から真空中に放出される電子の脱出深さが１０ｎｍ程度であることから、測定された黒鉛粒子の表面構造のみを反映する。したがって、Ｃ−Ｋ端ＮＥＸＡＦＳスペクトルを用いることにより、改質天然黒鉛粒子の表面に存在する黒鉛の結晶状態（配向性）を測定することができ、それにより黒鉛表面の粗さを評価することができる。
【００３６】
測定される改質天然黒鉛粒子の試料台への固定方法は特に限定されない。黒鉛粒子に過度の荷重が加わってその表面性状が変化しないように、Ｉｎ（インジウム）箔で銅基板上に担持する、あるいはカーボンテープで銅基板上に担持するなどの方法を採用することが好ましい。
【００３７】
本発明に係るＣ−Ｋ端ＮＥＸＡＦＳスペクトルの測定は、試料に対して入射角が固定された放射光を試料に照射する。そして、照射する放射光のエネルギーを２８０ｅＶ〜３２０ｅＶまで走査しながら、試料から放出された光電子を補完するために試料に流れこむ試料電流を計測する全電子収量法により行う。この測定方法の基本構成を図２に示す。
【００３８】
ｉｉ）Ｓ６０／０による表面黒鉛結晶の配向性の定量評価
次に説明するように、Ｓ６０／０を測定することにより、測定された改質天然黒鉛粒子の表面近傍の黒鉛結晶（以下、「表面黒鉛結晶」という）の配向性を定量的に評価することができる。
【００３９】
放射光は直線偏光性が高いため、放射光の入射方向が表面黒鉛結晶のｓｐ２結合（−Ｃ＝Ｃ−）の結合軸方向に平行である場合にＣ−１ｓ準位からπ＊準位への遷移に帰属される吸収ピーク強度が大きくなり、逆に両者が直交する場合にはこの吸収ピーク強度が小さくなる。
【００４０】
そのため、高配向性熱分解黒鉛（ＨＯＰＧ，単結晶黒鉛）のように表面近傍においてｓｐ２結合を形成する黒鉛結晶が高度に配向している試料の場合には、試料に対する放射光の入射角を変えるとスペクトル形状が大きく変化するが、炭素蒸着膜（非晶質）のように表面近傍においてｓｐ２結合を形成する炭素材料の配向性が低い試料の場合には、試料に対する放射光の入射角を変えてもスペクトル形状はほとんど変化しない。
【００４１】
図３(Ａ)および(Ｂ)は、炭素に対してそれぞれ異なる入射角（０°、３０°および６０°）で放射光を入射させた場合のＣ−Ｋ端ＮＥＸＡＦＳスペクトルを示す図であり、図３(Ａ)は炭素が単結晶であるＨＯＰＧ（高配向性熱分解黒鉛）である場合、図３(Ｂ)は炭素が非晶質の炭素蒸着膜（膜厚：１０ｎｍ）である場合を示す。図３(Ａ)に示すように、単結晶であるＨＯＰＧでは、入射角を０°から６０°へと増加させるとＣ−１ｓ準位からπ＊準位への遷移に帰属される吸収ピーク強度Ａは増加し、Ｃ−１ｓ準位からσ＊準位への遷移に帰属される吸収ピーク強度Ｂは減少する。このため、ＨＯＰＧのＣ−Ｋ端ＮＥＸＡＦＳスペクトルは入射角度によってそのプロファイルが大きく変化する。これに対して、図３(Ｂ)に示す非晶質である炭素蒸着膜のＣ−Ｋ端ＮＥＸＡＦＳスペクトルのプロファイルは、入射角にほとんど依存しておらず、入射角が変化してもプロファイルはほとんど変化しない。
【００４２】
したがって、ある黒鉛系材料に対して異なる入射角でＣ−Ｋ端ＮＥＸＡＦＳスペクトルを測定した結果、吸収ピーク強度Ａの吸収ピーク強度Ｂに対する比Ｉ（＝Ａ／Ｂ）が入射角に応じて変化する場合には、その材料の表面近傍に存在する黒鉛結晶は規則正しく並んで配置されており、つまり、配向性が高く、逆にその比Ｉに入射角依存性が見られない場合には、その材料の表面近傍に存在する黒鉛結晶は不規則に並んでいて配向性が低いということになる。そうすると、吸収強度ＡとＢとの比Ｉの入射角依存性を定量化することにより、黒鉛系材料の表面近傍に存在する黒鉛結晶の配向性を定量的に評価することができることになる。
【００４３】
そこで、本発明では、二つの入射角６０°および０°の場合における吸収ピーク強度Ａの吸収ピーク強度Ｂに対する比Ｉ６０およびＩ０を用いて導かれるピーク強度比の入射角依存性Ｓ６０／０（＝Ｉ６０／Ｉ０）を用いて、表面黒鉛結晶の配向性を定量評価する。図４は、本発明に係る表面黒鉛結晶の配向性の定量評価方法を、ＨＯＰＧを試料とした場合を例として説明する図である。
【００４４】
Ｓ６０／０が１近傍である場合には、表面黒鉛結晶の配向性が低く、Ｓ６０／０が１から０に近づくほど（図４）表面黒鉛結晶の配向性が高い。
なお、Ｓ６０／０を求めるにあたり、Ｉｎ箔やカーボンテープを用いて試料粒子を担持する場合には、これらの担体のＣ−Ｋ端ＮＥＸＡＦＳスペクトルをブランクスペクトルとして測定しておき、試料粒子を測定して得られたＣ−Ｋ端ＮＥＸＡＦＳスペクトルの強度をこのブランクスペクトルを用いて補正して各遷移の吸収ピーク強度を算出する。
【００４５】
ｉｉｉ）Ｓ６０／０と負極合剤の接着強度との関係について
本発明に係る改質天然黒鉛粒子は鱗片形状の原料黒鉛から得られるものであって、その円形度が０.９２以上である。原料黒鉛全体の形状を球形に近づけ、前記円形度を得るための処理（以下、「球形化処理」という）が施されている。この球形化処理として、具体的には特許文献２から４に開示されるような処理が例示される。
【００４６】
原料となる鱗片形状の黒鉛は、炭素原子が規則正しく網目構造を形成して平面状に広がる六角網面平面（ＡＢ面）が多数積層し、ＡＢ面に垂直方向であるＣ軸方向に厚みを有する結晶である。積層したＡＢ面相互間の結合力（ファンデルワールス力）は、ＡＢ面の面内方向の結合力に比べてはるかに小さいため、ＡＢ面間の剥離が起きやすい。よってＡＢ面の広がりに対して積層の厚みが薄いため、全体として鱗片形状を呈している。
【００４７】
この鱗片形状を有する原料黒鉛が球形化処理を受けると、図５(Ａ)〜図５(Ｃ)に示すように、本来ほぼ平面状であった原料黒鉛は折り畳まれたり、別の粒子が折り畳まれる時に取り込まれたり、また別の粒子の表面に付着したりする。
【００４８】
そのため、マクロな視点で見れば、平面状であった原料黒鉛の表面（ＡＢ面）がそのまま、原料黒鉛を球形化処理することにより得られた黒鉛粒子（以下、「球状化黒鉛粒子」という）の表面の大部分を覆っている。したがって、球状化黒鉛粒子の表面はＡＢ面が支配的になると考えられる。しかし、図６に示すように、球状化黒鉛粒子を拡大して観察すれば、その表面には折り畳まれた粒子の端面や付着した粒子の端面、すなわち、エッジ面が露出しているので、多数の凹凸が存在する。さらにミクロな視点で見れば、球形化処理時の衝撃力により、ＡＢ面のところどころで剥離が生じて折れ曲がり、エッジ面が表面に現れる部分が生成する。
【００４９】
このような表面の凹凸により、球状化黒鉛粒子の表面は粗面を呈する。このため、球状化黒鉛粒子の表面近傍に存在する黒鉛結晶におけるｓｐ２結合の結合軸は全体としてランダムな方向を向くことになる。それゆえ、球状化黒鉛粒子は、その円形度は０.９２以上であるが、Ｓ６０／０は１近傍となる。
【００５０】
球形化処理によって粗面化された表面性状を有する球状化黒鉛粒子、換言すれば円形度が０.９２以上であるとともにＳ６０／０が１近傍である球状化黒鉛粒子、を負極活物質とすると、その球状化黒鉛粒子の粗な面の突出した部分のみが負極活物質同士の接触部および負極活物質と集電体との接触部となる。負極活物質とともに含有されて負極合剤を構成するバインダは、本来、このような接触部に供給されることによって負極活物質同士または負極活物質と集電体とを接着するものであるから、球状化黒鉛粒子を負極活物質とすると、得られた負極合剤は接着性が低く、集電体から脱落しやすいものとなってしまう。
【００５１】
これに対し、本発明に係る改質天然黒鉛粒子は、円形度が０.９２以上であるとともに、Ｓ６０／０が０.７以下であることから、その粒子は球形化処理を受けていながら、表面黒鉛結晶はある程度配向している。この表面黒鉛結晶における配向した部分では、折れ曲がりなどの欠陥が少なく平面性の高いＡＢ面になっているため、この粒子からなる負極活物質は隣接する負極活物質や集電体と相対的に広い接触部を形成することができる。
【００５２】
それゆえ、本発明に係る改質天然黒鉛粒子を負極活物質とすることによって、接着性が高く集電体から脱落しにくい負極合剤を得ることが実現される。
本発明に係る改質天然黒鉛粒子のＳ６０／０の下限は、円形度が０.９２以上である限り特に限定されないが、０.５が実質的な下限となる。Ｓ６０／０が０.５未満である場合には円形度を０.９２以上とすることは現実的にきわめて困難である。
【００５３】
（３）タップ密度
本発明に係る改質天然黒鉛粒子は、容積１００ｃｍ３の容器を用いてタッピング回数１８０回として測定されるタップ密度が、１.０ｇ／ｃｍ３以上１.４ｇ／ｃｍ３以下であることが好ましい。
【００５４】
タップ密度が１.０ｇ／ｃｍ３以上であることで、負極板中の負極活物質の充填密度が高くなる。タップ密度は好ましくは１.０５ｇ／ｃｍ３以上である。原料黒鉛に球形化処理を施したのみの黒鉛粒子は、表面が粗なため、タップ密度は高まりにくい。タップ密度は、より高いほうが好ましいが、現実的には１.４ｇ／ｃｍ３が上限である。
【００５５】
（４）亜麻仁油吸収量
本発明に係る改質天然黒鉛粒子は、概ねＪＩＳ Ｋ６２１７−４：２００８に規定されるオイル吸収量測定方法に準拠して、アブソープドメータを用いて測定される亜麻仁油吸収量が２０ｃｍ３／１００ｇ以上５０ｃｍ３／１００ｇ以下であることが好ましい。
【００５６】
原料黒鉛に球形化処理を施したのみの黒鉛粒子は、その表面が過度に粗であるため、亜麻仁油吸収量が高くなる傾向がある。亜麻仁油吸収量が過度に高いと、バインダの利用効率が低下し、容量を高めることが困難となる。したがって、亜麻仁油吸収量は５０ｃｍ３／１００ｇ以下であることが好ましい。吸油量はより小さいほうが好ましいが、現実的には２０ｃｍ３／１００ｇが下限である。
【００５７】
（５）被覆層
上記の特性を備える本発明に係る改質天然黒鉛粒子は、その表面に炭素質材料を付着させた炭素付着黒鉛粒子としてもよい。こうすると電池特性が向上する。
【００５８】
ここで、「炭素質材料」とは炭素を主成分とする材料を意味し、その構造は特に限定されない。炭素質材料は改質天然黒鉛粒子の表面の一部に付着していてもよいし、実質的に全面を覆うように付着していてもよい。
【００５９】
炭素質材料は、核材となる改質天然黒鉛粒子よりも結晶性が低いか、および／または全炭素−炭素結合におけるｓｐ３結合の構成比率が高いものが好ましい。そのような炭素質材料は、黒鉛粒子よりバルク的な硬度が高いので、この炭素質材料が改質天然黒鉛粒子の表面に付着して存在することにより、粒子全体の硬度が高まる。その結果、負極板の製造過程、特に圧縮工程において、負極活物質である電極内部に閉気孔が形成されて充電受け入れ性が低下する可能性が少なくなる。さらに、後述する実施例からもわかるように、炭素付着により黒鉛粒子の比表面積が低減するため、電解液との反応性が抑制される。そのため、この炭素付着黒鉛粒子を活物質とする負極板は、充放電効率が向上し、電池容量が向上する。
【００６０】
核材となる改質天然黒鉛粒子より結晶性が低い炭素質材料として、乱層構造炭素が例示される。ここで、「乱層構造炭素」とは、六角網平面方向に平行な積層構造は有するが、三次元方向には結晶学的規則性が測定できない炭素原子からなる炭素物質をいう。
【００６１】
核材となる改質天然黒鉛粒子よりも結晶性が低く、かつｓｐ３結合の構成比率が高い炭素質材料として、非晶質炭素が例示される。ここで、「非晶質炭素」とは、短距離秩序（数原子〜十数個原子オーダー）を有するものの、長距離秩序（数百〜数千個の原子オーダー）を有していない炭素物質をいう。
【００６２】
炭素質材料を核材となる改質天然黒鉛粒子の表面に付着させる方法および被覆する方法は特に限定されない。典型的には、表面処理法および真空成膜技術を用いた堆積法が例示される。ここで、表面処理法は、ピッチなどの有機化合物をあらかじめ黒鉛粉末の表面の少なくとも一部に付着させるか、あるいは被覆した後、加熱処理して有機化合物を炭素化させる方法であり、この方法によって乱層構造炭素からなる炭素質材料が得られる。真空成膜技術では、非晶質炭素からなる炭素質材料を核材の表面に付着させることができる。
【００６３】
３．改質天然黒鉛粒子の製造方法
本発明に係る改質天然黒鉛粒子は上記の特性を有する限り、いかなる製造方法により製造されていてもよい。上記の特性を満たす改質天然黒鉛粒子を安定的かつ効率的に生産することができる方法を次に説明する。各処理工程における条件は、本発明に係る改質天然黒鉛粒子が得られるように、適宜調整される。
【００６４】
（１）球形化処理
ジェットミル、ピンミルなどで例示される衝撃式の粉砕手段を用いることにより、原料の天然黒鉛粒子を球形化することができる。この手段において、原料黒鉛粒子は高速でピンなどと衝突することによって、図５(Ａ)〜図５(Ｃ)に示されるように、積層されたＡＢ面は折れ曲がったり、他の黒鉛粒子が付着したりして、黒鉛粒子のアスペクト比は低下する。
【００６５】
しかし、衝撃力によって積層されたＡＢ面の一部がめくれたり、端面が粉末表面に露出したりするため、図６に示されるように、球形化処理を施された黒鉛粒子（球状化黒鉛粒子）はその表面には微細な凹凸が多数存在し、結果的に粗な面を有する粒子となる。球形化処理は、円形度が０.９２以上の黒鉛粒子が生成するように実施する。
【００６６】
（２）平滑化処理
上記の球状化黒鉛粒子に対して、機械的摩砕処理を適用することにより、黒鉛粒子の表面を平滑化し、本発明の改質天然黒鉛粒子を得ることができる。
【００６７】
機械的摩砕処理は、粒子の角張りに丸みを帯びさせるとともに、粒子表面の微細な凹凸を平滑化するために行う処理である。例えば、粒子の相互作用を含めた圧縮、摩擦およびせん断などの機械的作用を繰り返し粒子に与える装置を用いることができる。機械的摩砕を行う装置としては、ホソカワミクロン(株)製の粉体処理装置（循環型メカノフュージョンシステム，ＡＭＳ−Ｌａｂ）や徳寿工作所製のシータ・コンポーザ等を用いることができる。
【００６８】
この手段では、例えば、近接して相対運動する二つの固体（例えばロータとインナーピース）が作る間隙に黒鉛粒子を通過させることにより、黒鉛粒子の表面に面内方向への強い摺動力を付与する。このため、間隙を通過する黒鉛はその摺動部位において摺動方向に結晶が配向する。すなわち露出した折り畳まれた粒子の端面や付着した粒子の端面も、ＡＢ面層間ですべりが起こりＡＢ面で覆われる。またＡＢ面のところどころに存在する剥離、折れ曲がりによりエッジ部が表面方向を向いていた部分も圧縮され、配向する。
【００６９】
こうして、図７に示されるように、機械的摩砕処理などの平滑化処理によって球状化黒鉛粒子の表面は平滑化され、得られた改質天然黒鉛粒子における表面黒鉛結晶の配向性は高まる。それにより、円形度が０.９２以上であるともにＳ６０／０が０.７以下である本発明に係る改質天然黒鉛粒子を得ることができる。
【００７０】
本発明に係る改質天然黒鉛粒子およびこれを核材とする炭素付着黒鉛粒子を活物質として使用し、非水電解質二次電池の負極板を製造することができる。負極の製造に用いるバインダおよび集電体は特に制限されず、従来より使用されてきたものでよい。本発明によれば、活物質である黒鉛粒子の表面が平滑であって、黒鉛粒子同士または黒鉛粒子と集電体との接触面積が増大するため、バインダの量を従来より低減させることができ、それにより、より高密度で高容量の電極の製造が可能になる。
【実施例】
【００７１】
（実施例１〜４および比較例１〜４）
（１）改質天然黒鉛粒子黒鉛粒子の製造
原料天然黒鉛粒子（中国産鱗片状黒鉛、真比重は２.２６ｇ／ｃｍ３）に対して、ホソカワミクロン(株)製粉砕装置（ＡＣＭパルペライザ、ＡＣＭ−１０Ａ）を用いて球形化処理を行った。処理は１５回繰り返した。さらに風力分級により微粉を除去した。適宜異なった粉砕回転数、分級回転数で球形化処理を行うことにより、粒度の異なる４種類の表１に比較例１から４として示す球状化黒鉛粒子を得た。【００７２】
これらの黒鉛粒子のそれぞれの一部について、さらに、ホソカワミクロン(株)製メカノフュージョンシステム（ＡＭＳ−Ｌａｂ）を用いて平滑化処理を行った。処理条件は次のとおりであった。【００７３】
投入量：６００ｇ
ロータとインナーピースとの隙間：５ｍｍ
回転数：２６００ｒｐｍ
処理時間：１５分間
この平滑化処理により、表１に実施例１から４として示す改質天然黒鉛粒子を得た。【００７４】
得られた比較例１〜４の球状化黒鉛粒子および実施例１〜４の改質天然黒鉛粒子の特性（Ｓ６０／０、平均粒径、円形度、比表面積、タップ密度、および亜麻仁油吸収量を、後述する方法で求めた結果を表１に示す。これらの黒鉛粒子の真比重は表１に示されていないが、原料黒鉛の真比重と同じ２.２６ｇ／ｃｍ３である。【００７５】
（２）負極板の製造
上記方法により得られた球状化黒鉛粒子または改質天然黒鉛粒子からなる負極活物質とバインダとを混合して２種類の負極合剤（負極合剤１および２）を調製した。【００７６】
［負極合剤１］
スチレン−ブダジエンゴム（ＳＢＲ）およびカルボキシメチルセルロースナトリウム（ＣＭＣ）からなるバインダと黒鉛粒子とを混合して負極合剤を調製した。負極合剤の配合比（質量比）は次のとおりであった：
負極活物質：ＳＢＲ：ＣＭＣ＝９８：１：１。【００７７】
［負極合剤２］
ポリフッ化ビニリデン（ＰＶｄＦ）からなるバインダと黒鉛粒子とを混合して負極合剤を調製した。負極合剤の配合比（質量比）は次のとおりであった：
負極活物質：ＰＶｄＦ＝９：１。【００７８】
各負極合剤を集電体となる電解銅箔（厚み：１７μｍ）上に塗布し、乾燥し（負極合剤１では７５℃×２０分間、負極合剤２では１００℃×２０分間）、一軸プレスにより圧密化して負極板を得た。得られた負極板における負極合剤層はいずれも９ｍｇ／ｃｍ２であり、密度は１.６ｇ／ｃｍ３であった。各負極板の剥離強度を後述する方法で測定し、結果を表１に示す。【００７９】
（３）測定方法
ｉ）Ｓ６０／０
Ｃ−Ｋ端ＮＥＸＡＦＳスペクトルの測定は、兵庫県が大型放射光施設Spring-8の敷地内に設置し、兵庫県立大学高度産業科学技術研究所が運営している、放射光施設ニュースバルのビームラインＢＬ７ＢおよびＢＬ９において行った。加速電圧１.０ＧｅＶ〜１.５ＧｅＶ、蓄積電流８０〜３５０ｍＡで蓄積リングに蓄積された電子が、アンジュレーターと呼ばれる挿入光源を蛇行して通過する際に放出される放射光を励起光源とした。ＢＬ７ＢおよびＢＬ９に設置されているＣ−Ｋ端ＮＥＸＡＦＳスペクトル測定装置を用いて、各実施例および比較例に係る黒鉛粒子についてＣ−Ｋ端ＮＥＸＡＦＳスペクトルを測定し、得られた入射角０°および６０°におけるスペクトルプロファイルからＳ６０／０を算出した。測定原理および測定方法の詳細については前述のとおりである。試料粒子を担持するための担体としてはＩｎ箔を用いた。【００８０】
ii）平均粒径（表１ではｄ５０と表記）
(株)堀場製作所製レーザー回折／散乱式粒度分布計（ＬＡ−９１０）を用いて光散乱回折法により各黒鉛粒子の体積基準の粒度分布を求めた。得られた粒度分布におけるメジアン径を各黒鉛粒子の平均粒径とした。【００８１】
iii）円形度
シスメックス(株)製フロー式粒子画像分析装置ＦＰＩＡ−２１００を用いて、各黒鉛粒子の円形度を測定した。具体的には、各黒鉛粒子を構成する５０００個以上の粒子を測定対象試料とし、界面活性剤としてポリオキシレンソルビタンモノウラレートを添加したイオン交換水分散媒とする扁平な試料流を撮影し、得られた各粒子像を画像処理することにより求めた。【００８２】
iv）比表面積
ユアサアイオニクス(株)製カンタソープを用いて、各黒鉛粒子の比表面積をＢＥＴ１点法により求めた。【００８３】
ｖ）タップ密度
ホソカワミクロン(株)製パウダテスタ（登録商標）ＰＴ−Ｎ型を用い、容積１００ｃｍ３の容器を用いてタッピング回数１８０回として固め見掛け比重を各黒鉛粒子について測定し、これを各黒鉛粒子のタップ密度とした。【００８４】
vi）亜麻仁油吸収量（表１には吸油量と表記）
(株)あさひ総研製アブソープドメータ（Ｓ−４１０）を用い、概ねＪＩＳ Ｋ６２１７−４：２００８に規定されるオイル吸収量測定法に準拠して、各黒鉛粒子の亜麻仁油吸収量を測定した。具体的には、２枚羽根によってかき混ぜられている黒鉛粒子に４ｃｍ３／ｍｉｎの速度で亜麻仁油を添加した。このときの粘度特性の変化をトルク検出器によってトルクの変化として検出した。発生した最大トルクの１００％時点のトルクに対応する亜麻仁油添加量を、黒鉛粒子１００ｇあたりに換算して亜麻仁油吸収量を求めた。【００８５】
vii）剥離強度
剥離強度は、概ねＪＩＳ Ｃ６４８１に準拠して求めた。具体的には、幅１５ｍｍの短冊状に切り取った負極板を、負極合剤が下面になるようにテーブル上に配置して、両面テープ（ニチバン(株)製ＮＷ−Ｋ１５）でテーブルに固定した。固定された負極板の上面をなす負極集電体を、テーブル上面に対して垂直方向に５０ｍｍ／ｍｉｎの速さで５０ｍｍ引っ張ることにより負極集電体と負極合剤とを剥離させた。このときの剥離荷重を連続的に測定し、得られた測定荷重のうちの最低値を剥離強度（単位：Ｎ／ｍ）とした。【００８６】
【表１】
2012137770.tif 000003
【００８７】
表１中の強度比は、平滑化処理後の剥離強度の平滑化処理前の剥離強度に対する比であり、具体的には（実施例１の剥離強度）／（比較例１の剥離強度）のようにして求めたものである。【００８８】
表１から、球状化処理で得られた比較例１〜４の黒鉛粒子は、円形度は０.９２以上であるが、Ｓ６０／０は０.７５〜０．８８と大きく、亜麻仁油吸収量も５０ｃｍ３／１００ｇを超えていた。これに対し、平滑化処理を受けた実施例１〜４の黒鉛粒子は、Ｓ６０／０が０．５１〜０．６８と小さくなり、亜麻仁油吸収量も５０ｃｍ３／１００ｇより小さくなった。また、タップ密度も、対応する比較例と実施例（例、実施例１と比較例１）とを比べると、実施例の方が高くなっていた。【００８９】
本発明に係る実施例１〜４の改質天然黒鉛粒子は、平滑化処理前の比較例１〜４の球状化黒鉛粒子に比べて、剥離強度が合剤１では１.７２〜１.８８倍、合剤２では２.１１倍〜７.５０倍高くなり、剥離強度が著しく改善されていることがわかる。【００９０】
（実施例５および比較例５）
実施例２および比較例２で得られた黒鉛粒子のそれぞれに、平均粒径１５μｍの石炭系ピッチ粉末を黒鉛粒子に対して２０質量％の量で混合し、混合物を窒素気流中、１０００℃で１時間熱処理することにより、表面に乱層構造炭素が付着した炭素付着黒鉛粒子を得た。得られた炭素付着黒鉛粒子の平均粒径、比表面積、タップ密度、および亜麻仁油吸収量を実施例１〜４と同様の方法で求めた。結果を表２に示す。【００９１】
こうして得られた炭素付着黒鉛粒子からなる負極活物質とＰＶｄＦとを質量比９５：５で混合して負極合剤を調製した。これらの負極合剤を用いて実施例１〜４と同じ方法で負極板を製造した。得られた負極板の剥離強度を実施例１〜４と同様に測定した結果、強度比とともに、表２に併記する。【００９２】
【表２】
2012137770.tif 000004
【００９３】
表２からわかるように、核材が本発明に係る改質天然黒鉛粒子である実施例５では、核材が球状化黒鉛粒子である比較例５より２.２８倍高い剥離強度が得られた。表１と表２とを比較するとわかるように、炭素付着処理を行うことによって、黒鉛粒子の比表面積が著しく減少し、タップ密度が増大するが、平均粒径はほとんど増加していない。本例では、炭素質材料の形成に用いた石炭系ピッチ粉末の量が比較的多いため、黒鉛粒子の大部分の表面は炭素質材料（乱層構造炭素）で被覆されていると考えられる。それにより、ミクロな凹凸が埋められたので比表面積が著しく減少した。【００９４】
（実施例６および比較例６）
実施例３および比較例３で得られた黒鉛粒子のそれぞれに、平均粒径１５μｍの石炭系ピッチ粉末を黒鉛粒子に対して２質量％の量で混合し、窒素気流中、１０００℃で１時間熱処理することにより、表面に乱層構造炭素が付着した炭素付着黒鉛粒子を得た。得られた炭素付着黒鉛粒子の平均粒径、比表面積、タップ密度、および亜麻仁油吸収量を実施例１〜４と同様の方法で求めた。結果を表３に示す。【００９５】
こうして得られた炭素付着黒鉛粒子からなる負極活物質とＳＢＲとＣＭＣとを質量比９８：１：１で混合して負極合剤を調製した。これらの負極合剤を用いて実施例１〜４と同じ方法で負極板を製造した。得られた負極板の剥離強度を実施例１〜４と同様に測定した結果、強度比とともに、表３に併記する。【００９６】
【表３】
2012137770.tif 000005
【００９７】
表３からわかるように、核材が本発明に係る改質天然黒鉛粒子である実施例６では、核材が球状化黒鉛粒子である比較例６より１.８９倍高い剥離強度が得られた。本例では、炭素質材料の形成に用いた石炭系ピッチ粉末の量が黒鉛粒子の２質量％と少ないため、黒鉛粒子の表面の一部だけに炭素質材料の乱層構造炭素が付着していると考えられる。この場合でも、黒鉛粒子の比表面積はいくらか低減した。これは溶融したピッチが、ベーサル面より表面積の大きいエッジ面に優先的に付着したためであると考えられる。
【図１】
2012137770.tif 000006
【図２】
2012137770.tif 000007
【図３】
2012137770.tif 000008
【図４】
2012137770.tif 000009
【図５】
2012137770.tif 000010
【図６】
2012137770.tif 000011
【図７】
2012137770.tif 000012
【国際調査報告】
2012137770.tif 000013
2012137770.tif 000014
2012137770.tif 000015
2012137770.tif 000016